(57)【要約】      （修正有）【課題】生分解性ポリマーおよび環境適合性の非VOCであるギ酸メチルを発泡剤として用い、膨張および押出生分解性ポリマー発泡体を得る。【解決手段】発泡剤は、少なくとも１つの共発泡剤、ここで共発泡剤は物理共発泡剤（例えば、無機薬剤、炭化水素、ハロゲン化炭化水素、極性の官能基を有する炭化水素、水、またはこれらの任意の組み合わせ）または化学共発泡剤のいずれか、あるいはこれらの組み合わせである。発泡剤ブレンドは、ギ酸メチルと一以上の共発泡剤との任意の組み合わせであってよい。ポリマー発泡体は、生分解性ポリマー、またはそれと他の生分解性ポリマーもしくは従来型ポリマー（非生分解性ポリマー）とのブレンドを含んでいてよい。ギ酸メチル系発泡剤ブレンドにより、断熱材、保護用緩衝材と同様、容器、包装システムを含む種々の用途向けの安定な発泡体が得られる。このような発泡体の製造方法も提供する。【選択図】なし【特許請求の範囲】
【請求項１】
生分解性ポリマー、およびギ酸メチルを含有する発泡剤を含む膨張性ポリマー配合物を調製する工程と
前記配合物を膨張させ生分解性ポリマー発泡構造体を形成する工程とを含む、
生分解性ポリマー発泡構造体の製造方法。
【請求項２】
前記ポリマー発泡構造体はポリマー発泡板である、請求項１記載の方法。
【請求項３】
前記ポリマー発泡構造体はポリマー発泡シートである、請求項１記載の方法。
【請求項４】
前記膨張性ポリマー配合物を調製する工程は、膨張工程の前に、前記配合物から膨張性ビーズを形成する工程をさらに含む、請求項１記載の製造方法。
【請求項５】
前記膨張性ポリマー配合物を調製する工程は、下記（ａ）、（ｂ）および（ｃ）：
（ａ）（ｉ）生分解性ポリマーを溶融し、
（ｉｉ）前記生分解性ポリマー中に有効量の発泡剤を混合して混合物とし、
（ｉｉｉ）前記混合物を低温領域に押出し、膨張性ビーズを形成する工程、
（ｂ）生分解性ポリマー中に有効量の発泡剤を溶解する工程、
（ｃ）発泡剤の存在下で前記生分解性ポリマーを合成する工程、
からなる群より選ばれる工程をさらに含む、請求項４記載の製造方法。
【請求項６】
前記膨張性ポリマー配合物を調製する工程は、
生分解性ポリマーを溶融し、かつ
有効量の発泡剤を生分解性ポリマーに溶解し配合物とすることを含む、
請求項１記載の製造方法。
【請求項７】
前記発泡剤は、約１ｗｔ％〜約９９ｗｔ％のギ酸メチルと、さらに少なくとも１つの共発泡剤を含むブレンドである、請求項１記載の製造方法。
【請求項８】
前記の少なくとも１つの共発泡剤は、炭化水素、ハロゲン化炭化水素、エステル、エーテル、アセタール、アルカノール、カーボネート、アミン、ケトン、無機薬剤、および化学発泡剤からなる群より選択される、請求項７記載の製造方法。
【請求項９】
前記の少なくとも１つの共発泡剤は、エタン、プロパン、ｎ−ブタン、イソブタン、イソペンタン、１，１−ジフルオロエタン（ＨＦＣ−１５２ａ）、１，１，１，２−テトラフルオロエタン（ＨＦＣ−１３４ａ）、トランス−１，２−ジクロロエチレン、１，１，１，３，３−ペンタフルオロプロパン（ＨＦＣ−２４５ｆａ）、ジメチルエーテル、二酸化炭素、およびこれらの任意の組み合わせからなる群より選択される、請求項８記載の製造方法。
【請求項１０】
前記発泡剤ブレンドは、ギ酸メチルと１，１，１，２−テトラフルオロエタン（ＨＦＣ−１３４ａ）を含む、請求項７記載の製造方法。
【請求項１１】
前記生分解性ポリマーは、ポリ乳酸（ＰＬＡ）、ポリ（グリコール酸）（ＰＧＡ）、ポリ（ラクチド−コ−グリコライド）（ＰＬＧＡ）、ポリ（カプロラクトン）（ＰＣＬ）、ポリ（エチレングリコール）（ＰＥＧ）、ポリ（ヒドロキシアルカノエート）（ＰＨＡ）、ハイブラン（Ｈｙｂｒａｎｅ）、バイオマックス（Ｂｉｏｍａｘ）、エコフレックス（Ｅｃｏｆｌｅｘ）、アセチル化セルロース、スターチ、スターチ誘導体、ＰＬＡとエコフレックス（Ｅｃｏｆｌｅｘ）のコポリマー（エコバイオ）（Ｅｃｏｖｉｏ）、またはこれらの組み合わせである、請求項１記載の製造方法。
【請求項１２】
前記溶解工程の前に、少なくとも1つの非生分解性熱可塑性ポリマーを生分解性ポリマーと混合する工程をさらに含む、請求項６記載の製造方法。
【請求項１３】
前記溶解工程の前に、少なくとも1つの相溶化剤を生分解性熱可塑性ポリマーおよび非生分解性ポリマーに添加する工程をさらに含む、請求項１２記載の製造方法。
【請求項１４】
前記非生分解性熱可塑性ポリマーは、アルケニル芳香族ポリマー、アクリルポリマー、ポリオレフィン、またはこれらの混合物である、請求項１２記載の製造方法。
【請求項１５】
前記ポリマー発泡構造体は約１〜１５ｌｂ／ｆｔ３（約０．０１６〜０．２４０ｇ／ｃｍ３）の密度を有する、請求項１記載の製造方法。
【請求項１６】
前記膨張性ポリマー配合物は約１ｗｔ％〜約２０ｗｔ％の発泡剤を含む、請求項１記載の製造方法。
【請求項１７】
前記膨張性ポリマー配合物は約３ｗｔ％〜約９ｗｔ％の発泡剤を含む、請求項１記載の製造方法。
【請求項１８】
前記生分解性ポリマー発泡構造体は実質的に独立気泡構造である、請求項１記載の製造方法。
【請求項１９】
生分解性ポリマー、およびギ酸メチルを含有する発泡剤を含む膨張性ポリマー配合物を調製する工程と、
前記配合物を膨張させ生分解性ポリマー発泡構造体を形成する工程とを含む方法で製造される生分解性ポリマー発泡構造体。
【請求項２０】
前記ポリマー発泡構造体はポリマー発泡板である、請求項１９記載のポリマー発泡構造体。
【請求項２１】
前記ポリマー発泡構造体はポリマー発泡シートである、請求項１９記載のポリマー発泡構造体。
【請求項２２】
前記膨張性ポリマー配合物を調製する工程は、膨張工程の前に、前記配合物から膨張性ビーズを形成することをさらに含む、請求項１９記載のポリマー発泡構造体。
【請求項２３】
前記発泡剤は、約１ｗｔ％〜約９９ｗｔ％のギ酸メチルと、さらに少なくとも１つの共発泡剤を含むブレンドである、請求項１９記載のポリマー発泡構造体。
【請求項２４】
前記の少なくとも１つの共発泡剤は、炭化水素、ハロゲン化炭化水素、エステル、エーテル、アセタール、アルカノール、カーボネート、アミン、ケトン、無機薬剤、および化学発泡剤からなる群より選択される、請求項２３記載のポリマー発泡構造体。
【請求項２５】
請求項１９記載の生分解性発泡構造体、および前記発泡体上に設けられた被覆フィルムを含み、前記被覆フィルムは、非生分解性熱可塑性ポリマー、生分解性ポリマー、またはこれらの組み合わせを含む、複合ポリマー発泡構造体。
【発明の詳細な説明】
【技術分野】
【０００１】
本出願は、３５ Ｕ．Ｓ．Ｃ． §１１９（ｅ）に基づいて、２００６年１２月１４日出願の米国仮特許出願６０／８６９，９３２の優先権を主張する。その内容の総ては、参照として本明細書中に明確に包含される。
【０００２】
本発明は、概して、生分解性ポリマーおよび環境適合性の発泡剤から得られる発泡体、ならびにその製造方法に関する。よし詳しくは、本発明は、加水分解性または生分解性の生分解性ポリマーとギ酸メチル系の発泡剤を用いて得られる、生分解性であってかつ低排出性の安定な発泡体、およびその製造方法に関する。生分解性ポリマー発泡体は、石油化学品由来のポリマーから製造された発泡体が伝統的に使用される用途において、環境に適合した代替品となる。
【背景技術】
【０００３】
現在、包装材、保護材および断熱材として用いられている発泡体は、アルケニル芳香族ポリマー（例えばポリスチレン）またはポリオレフィン（例えばポリエチレンやポリプロピレン）等の石油および天然ガス由来の熱可塑性ポリマーから製造される。これらのポリマー（以下「従来型ポリマー」または「従来型プラスチック」という）は、生分解を受けず、埋め立て材やごみとなる。一方、生分解性ポリマーは、従来型プラスチックと同様に容易に溶融加工が可能な熱可塑性ポリマーであるが、好気性の環境（堆肥等）および嫌気性の環境（埋め立て地等）であって微生物が主としてメタン、二酸化炭素、いわゆる腐植土と称される有機物残渣にポリマーを分解する環境において加水分解や生分解されるという特性を有する。生分解性ポリマーは石油化学原料、あるいはとうもろこし、さとうきび、木、スイッチグラスまたは大豆などの再生可能なバイオマスからも製造できる。石油化学由来の生分解性ポリマーとしては、例えばバイオマックス（Ｂｉｏｍａｘ）、エコフレックス（Ｅｃｏｆｌｅｘ）等の種々のポリエステルが挙げられる。バイオポリマーとしても知られるバイオマス由来の生分解性ポリマーとしては、例えばポリラクチド等のヒドロキシ酸含有ポリマーや、ポリヒドロキシアルカノエート等のヒドロキシ酸エステル含有ポリマーが挙げられる。注意すべきことに、総てのバイオポリマーが生分解性ではなく、また総ての石油由来のポリマーが非生分解性ではない。
【０００４】
最近、バイオマス由来のポリマーの登場により、従来型プラスチックと同等の特性を有し、かつ生分解性である熱可塑性ポリマーが商業的規模で生産されるようになった。もし、生分解性ポリマーの特性（例えば、機械的強度、伸張粘度、広い温度範囲における安定性、従来型ポリマーまたは生分解性ポリマーとの相溶性等）を更に改善する手段が見いだされれば、生分解性ポリマーが従来型ポリマーに置き換わることとなり、これによって固体プラスチックゴミに関する環境問題は大幅に軽減され、ある用途においては、この環境問題は完全に消滅する可能性もある。生分解性発泡体は、従来型ポリマーから得られた発泡体が使用されている種々の包装材料の分野に使用可能である。
【０００５】
発泡体は、通常、膨張ビーズ（ｅｘｐａｎｄｅｄｂｅａｄｓ）、押出シート（ｅｘｔｒｕｄｅｄｓｈｅｅｔ）、または押出板（ｅｘｔｒｕｄｅｄｂｏａｒｄ）として製造される。膨張発泡体と押出発泡体の違いは、押出発泡体は、一段階の工程で連続したシートまたは板の状態に形成されるが、膨張発泡体は複数の工程により個々の小片に形成される点である。よって、膨張発泡体の寸法は押出発泡体の寸法に比べてはるかに小さい。さらに膨張発泡体はビーズ状や小片状である必要はなく、膨張発泡体はペレット、棒、プレートレット（小板、ｐｌａｔｅｌｅｔ）、薄膜シート、またはフィルムから形成されてもよい。本発明において便宜上、「ビーズ」と「ペレット」という用語は、ビーズおよびペレットとは異なる形状であるが、膨張発泡体を形成するのに用いることができるポリマー樹脂の小さな個々の粒子状の形状を含む。
【０００６】
一般に、ビーズ状の発泡体または約０．５インチ（１．２７ｃｍ）未満の厚みのシート状発泡体は、熱いまたは冷たい飲み物や食べ物の容器（例えば、カップ、ボウル、クラムシェル、ピクニック用収納箱）のような包装材を製造するのに用いられる。この際、ビーズは融合されて、またシートは金型内で加熱成形されて所望の形状の包装材料とされる。このような発泡体は、輸送において繊細な、または衝撃に敏感な部材を保護するための材料あるいは緩衝材料としても用いられる。この際、ビーズは荷物のバラ詰材料として、薄膜シートは保護包装材料として用いることができる。
【０００７】
約０．５インチ（１．２７ｃｍ）より厚い包装用発泡体製品および断熱用発泡体製品は、厚板（ｐｌａｎｋｓ）または板（ｂｏａｒｄ）と呼ばれる。このような発泡板は、直接押出成形と必要に応じた裁断により、あるいは膨張発泡ビーズを融合させることにより、所望の形状および寸法に成形される。発泡板は、板をダイカットして種々の形状とすることにより保護包装材に用いることができ、あるいは、断熱材として、自動車部品における機械エネルギーを散逸させる材料として、または緩衝フロートとして用いることができる。このような種々の用途に用いられる発泡体は寸法が安定していることが望ましい。この特性は、厚板または板に対してより強く求められる。
【０００８】
ポリマー発泡体は通常、発泡剤を含んだ溶融樹脂を適当なダイの中で、圧力のかかった状態から圧力の低い雰囲気へ押出す連続工程により形成される。あるいは、小さなポリマービーズ（粒子またはペレットとも呼ばれる）に発泡剤を含浸させ、このポリマー−発泡体系のガラス転移温度もしくは結晶融解温度付近かより高い温度まで急加熱するか、またはこのポリマー−発泡体系のガラス転移温度もしくは結晶融解温度以下の温度にて外部圧縮応力を受ける状態にするバッチ方法または段階化方法を用いることもできる。現在、熱可塑性ポリマー発泡体を製造するのにより一般的に用いられる物理発泡剤としては、炭化水素、塩素化炭化水素、ヒドロクロロフルオロカーボン、ヒドロフルオロカーボン、またはこれらの混合物が挙げられる。３つ以上の炭素を有する炭化水素は、スモッグを形成しうる揮発性有機化合物（ＶＯＣｓ）と考えられている。さらに、いくつかのハロゲン化炭化水素は、ＶＯＣｓであるか、または高いオゾン層破壊係数（ＯＤＰ）もしくは地球温暖化係数（ＧＷＰ）を有しうるかのいずれであるか、あるいは有害大気汚染物質（ＨＡＰｓ）であり、かつ時にはさらにこれらの一以上のカテゴリーに分類されることがある。従って、ポリマー発泡体の調製に炭化水素発泡剤およびハロゲン化炭化水素発泡剤を用いることは環境の点からは好ましくなく、かつ製造工程に多くの制限を強いることとなり、製造を複雑にし、製造コストを大幅に増大させることとなる。生分解性ポリマー発泡体（ビーズまたはシート）の製造においては、上述のような環境的な問題はあるものの、ＶＯＣｓのような従来の発泡剤が当然に選択されてきた。従って、生分解性ポリマー発泡体を得る場合に発泡剤として用いられる化合物は、最少量であるかまたは使用されないことが望ましい。
【０００９】
ギ酸メチルは非ＶＯＣｓに分類され（官報、６９巻、２２８号、２００４年１１月２９日：Federal Register, volume 69, Number 228, November 29, 2004）、非ＨＡＰであり、かつゼロのＯＤＰおよび無視できるＧＷＰを有する。Ｋａｌｉｎｏｗｓｋｉらの米国特許６，７５３，３５７には、安定で硬質なイソシアネート／ポリオール系ポリウレタン発泡体を与えるギ酸メチルの使用が記載されている。しかしながら、このポリウレタン発泡体は架橋工程および硬化工程を経て得られる熱硬化性樹脂である。このため、発泡剤の作用によって得られる最終的なポリウレタン発泡体の寸法の安定性または非安定性は、熱可塑性ポリマー発泡体の場合と大きく異なる。
【００１０】
Ｏｈｓｏｌの米国特許３，３５８，０６０は、参照としてその全体が本願に包含されるが、この特許は、ポリマーペレットと、所望の量の発泡剤を吸着させておいた少量の吸着剤を予め混合しておき、その混合物を従来の方法で溶融押出して４インチ（１０．１６ｃｍ）以下の厚みの発泡体を得る方法に関する。Ｏｈｓｏｌは、揮発性液体（すなわち発泡剤）を取り込むまたは保持するために従来の任意の吸着剤を用いることができることを開示している。また、Ｏｈｓｏｌは、吸着剤を使用せずに揮発性液体を含浸させたポリマービーズを押出機に供給して肉厚の発泡体を得る方法を開示している。ギ酸メチルをはじめとして、多くの揮発性液体が発泡剤として提案されている。Ｏｈｓｏｌは、適した熱可塑性樹脂として、例えばエチルセルロースや酢酸セルロース等のセルロースのエーテルやエステルが挙げられることを開示している。Ｏｈｓｏｌの方法により得られる押出発泡体は、表面の不規則性や波形の表面を呈する傾向があり、さらなる加工が必要とされる。そのため、Ｏｈｓｏｌは押出板表面の不規則な表面や波型の表面を有する一部分を切断器具により取り除くことを開示している。板の表面を切断することは表面の不規則性を除去する一方で、板表面に非常に多くの開放気泡を形成するという欠点も有する。
【００１１】
Ｌｉｎｔｎｅｒらの米国特許３，０８５，０７３は、参照としてその全体が本願に包含されるが、この特許は、発泡剤混合物を用いた拡散／溶媒洗浄技術を介する顆粒状の熱膨張性熱可塑性ポリマーの製造方法を開示する。この発泡剤混合物はギ酸メチル等の溶媒発泡剤とペンタン等の非溶媒発泡剤を含有する。ただし溶媒成分と非溶媒成分は相溶することが求められる。この方法は、粒状物中の非溶媒発泡剤の含有量には影響を与えることなく溶媒発泡剤の含有量を２ｗｔ％未満にするように、溶媒発泡剤を好適な液体溶媒で抽出する工程を必要とする。発泡剤を含浸させる工程および抽出する工程は、室温またはポリマーのガラス転移温度未満の温度で行われる。
【００１２】
Ｓｔｅｒｚｅｌらの米国特許５，４２２，０５３は、参照としてその全体が本願に包含されるが、この特許は、ポリラクチドを含む射出成形発泡体部材の製造方法に関する。この方法は、ポリラクチドと、ギ酸メチル等の溶媒１０〜３０ｗｔ％の混合物を溶融押出した後、ペレット化する工程を含む。ペレットをその後室温で乾燥し、ポリラクチドを結晶化させる。あるいは、室温でペレットと溶媒を混合し、溶媒をペレット中に拡散するのに十分な時間を与えることによっても、結晶性ポリラクチドペレットは得られる。溶媒を含んだポリラクチドペレットは、射出成形機に供給され、発泡部材が成形される。
【００１３】
Ｓｔｅｒｚｅｌらの米国特許５，３４８，９８３は、参照としてその全体が本願に包含されるが、この特許は、発泡した非晶性ポリラクチド顆粒と、細かく粉砕された非発泡の半結晶性ポリラクチド粒子を融合して得られる硬質ポリラクチド成形品に関する。非発泡のポリラクチド粒子は発泡剤を含んでいない。
【先行技術文献】
【特許文献】
【００１４】
【特許文献１】米国特許第６，７５３，３５７号明細書
【特許文献２】米国特許第３，３５８，０６０号明細書
【特許文献３】米国特許第３，０８５，０７３号明細書
【特許文献４】米国特許第５，４２２，０５３号明細書
【特許文献５】米国特許第５，３４８，９８３号明細書
【非特許文献】
【００１５】
【非特許文献１】米国官報、６９巻、２２８号、２００４年１１月２９日
【発明の概要】
【発明が解決しようとする課題】
【００１６】
大気への影響を最小限または皆無にし、かつ地球への固形廃棄物の蓄積を最小限にとどめながら熱可塑性発泡体を製造するという要求以外に、これらの熱可塑性発泡体を効率的に得ようとする要求が存在する。以上から、生分解性であって固体廃棄物の原因とならない環境適合性のポリマー、およびギ酸メチルと環境適合性の共発泡剤（好ましくは非ＶＯＣの共発泡剤）を発泡剤ブレンドの成分として用いる発泡剤は、安定、生分解性、かつ低排出性のポリマー発泡体の必須成分となる。
【課題を解決するための手段】
【００１７】
本発明は、ギ酸メチル系発泡剤を使用し加水分解または生分解可能なポリマーから製造される、生分解性かつ低排出性であって安定な発泡体、およびその製造方法に関する。発泡体の製造方法および発泡体製品が環境に与える二つの影響は、大気放出物と固体廃棄物である。好気性状態および／または嫌気性状態で速やかに生分解されるポリマーで従来型ポリマー（例えば非生分解性ポリマー）を部分的または完全に置き換え、かつ環境適合性の非ＶＯＣかつ非ＨＡＰ種を含有する発泡剤を採用することは、大気放出および固体廃棄の環境的な問題を大幅に軽減でき、ある用途においては完全に消失しうる。すなわち、本発明のポリマーおよび発泡剤ならびにこれらから得られる発泡体は、現存の技術に比べて非常に多くの長所を有する。
【００１８】
本発明によれば、生分解性ポリマー発泡体の製造において好ましい発泡剤はギ酸メチルである。発泡剤はさらに少なくとも一つの共発泡剤を含有するブレンドであってもよい。共発泡剤は、物理共発泡剤（例えば無機薬剤、炭化水素、ハロゲン化炭化水素、エーテル、エステル、アセタール、アルカノール、カーボネート、アミン、ケトン、またはこれらの任意の組み合わせ）、化学共発泡剤、あるいはこれらの任意の組み合わせのいずれかである。生分解性発泡体は、膨張発泡構造体または押出発泡構造体であり、これらのいずれもが、包装用、保護用、または断熱用発泡体として用いられる。発泡剤は１００％のギ酸メチル、またはギ酸メチルと一以上の共発泡剤との任意の組み合わせを含有するブレンドであってもよい。好ましい共発泡剤としては、二酸化炭素、水、窒素、アルゴン等の無機薬剤；炭化水素（より好ましくは、エタン、プロパン、ｎ−ブタン、イソブタン、イソペンタン等の２〜５の炭素原子を有する炭化水素）；１，１−ジフルオロエタン（ＨＦＣ−１５２ａ）、１，１，１，２−テトラフルオロエタン（ＨＦＣ−１３４ａ）、トランス−１，２−ジクロロエチレン、１，１，１，３，３−ペンタフルオロプロパン（ＨＦＣ−２５４fａ）等のハロゲン化炭化水素；ジメチルエーテル等のエーテル；あるいはこれらの任意の組み合わせが挙げられる。
【００１９】
一態様によれば、膨張性であって生分解可能な配合物が生分解性ポリマー発泡構造体の調製に用いられる。この生分解性ポリマー発泡構造体は、膨張または押出の何れかの発泡構造体である。この配合物は生分解性ポリマー、およびギ酸メチルを含有する発泡剤を有する。生分解性ポリマーは、ポリラクチド（ＰＬＡ）とも称されるポリ乳酸；ポリ（グリコール酸）（ＰＧＡ）；ポリ（ラクチド−コ−グリコリド）（ＰＬＧＡ）；ポリ（カプロラクトン）（ＰＣＬ）；ポリ（エチレングリコール）（ＰＥＧ）；ポリ（ヒドロキシブチレート）（ＰＨＢ）、ポリ（ヒドロキシブチレート−コ−ヒドロキシバレレート）（ＰＨＢＶ）、ポリ（ブチレンスクシネート）（ＰＢＳ）、ポリ（ブチレンスクシネート−アジペート）（ＰＢＳＵＡ）、ポリ（ブチレンフマレート）（ＰＰＦ）等のポリ（ヒドロキシアルカノエート）（ＰＨＡ）；ハイブラン（Ｈｙｂｒａｎｅ）；バイオマックス（Ｂｉｏｍａｘ）；エコフレックス（Ｅｃｏｆｌｅｘ）；酢酸セルロースまたは三酢酸セルロース等の種々の程度にアセチル化されたセルロース；スターチ（例えば、とうもろこし、小麦、米、ジャガイモ、タピオカ、または他の再生可能物質由来）およびアミロースやアミロペクチンもしくはこれらの誘導体を種々の比率で含有するスターチ（アセチル化スターチ等）；ＰＬＡとエコフレックスのコポリマー（エコバイオ（Ｅｃｏｖｉｏ）とも称される）のようなＰＬＡと他の生分解性ポリマーとのコポリマー；あるいはこれらの組み合わせが挙げられる。生分解性ポリマーまたはそのブレンドは、アルケニル芳香族ポリマー（例えばポリスチレン）、アクリルポリマー（例えばポリメタクリル酸メチル）、ポリオレフィン（例えばポリエチレン、ポリプロピレン）のような従来型（非生分解性）熱可塑性ポリマーとさらに混合されてもよい。ブレンドを均一にし、かつブレンドの溶融強度を高めるために、ポリ酢酸ビニル、従来型熱可塑性ポリマーの無水マレイン酸グラフト物、アクリレートまたはイソシアネート部位を有する分子または高分子のような好適な相溶化剤を用いることができる。一般に相溶化剤は少なくとも二つの部位を有するべきであり、均一で相溶したブレンドを得るために、一つの部位は生分解性ポリマーに相溶し、もう一つの部位は従来型ポリマーに相溶する。ブレンドの溶融強度は、ポリ（スルホニルアジド）、有機過酸化物、放射、および他の公知の架橋剤を使用した光架橋によっても向上できる。溶融強度を向上させるためにイソソルバイド（Ｉｓｏｓｏｒｂｉｄｅ）等の生分解性添加剤を添加することもできる。本発明の一態様によれば、生分解性ポリマーとしては、半結晶性または非晶性のＰＬＡまたはＰＨＡ、およびこれらと他の生分解性ポリマーもしくは従来型ポリマーとのブレンドが挙げられる。好ましい態様においては、生分解性ポリマーとしては、ＰＬＡまたはＰＨＡ、およびこれらと他の生分解性ポリマーとのブレンドが挙げられる。
【００２０】
他の態様によれば、生分解性ポリマーの発泡構造体は、生分解性ポリマー、およびギ酸メチルを含有する発泡剤とを含む膨張性かつ生分解性の配合物から調製される。この態様の一側面においては、生分解性ポリマーを溶融し、有効量の発泡剤と混合し（例えば、溶解、含浸、または内包させ）、適当なダイを介して圧縮状態にある混合物を低圧領域に押出して発泡シートまたは発泡板を形成することにより生分解性ポリマーの発泡構造体が調製され、あるいは混合物をクエンチ温度の低温領域に押出して膨張性ビーズを形成することにより生分解性ポリマーの発泡構造体が調製される。この態様の他の一側面においては、生分解性ポリマーに有効量の発泡剤を溶解することにより、膨張性ビーズが調製される。別の態様においては、発泡剤の存在下でポリマーを合成し、発泡剤をポリマー中に溶解、含浸、または内包させることにより膨張性ビーズが調製される。ポリマーはペレット形状とすることができるが、約０．０５インチ（０．１２７ｃｍ）×約０．０５（０．１２７ｃｍ）インチのビーズまたは粒子とすることが好ましい。膨張発泡構造体は、膨張性配合物を、ポリマー−発泡剤系のガラス転移温度または結晶融解温度近くかそれより高い温度に急加熱することにより発泡ビーズの形態で得られる。その発泡ビーズはそのまま発泡ビーズとして用いるか、またはさらに圧縮成形して所望の形状や厚みとすることができる。さらに別の態様においては、膨張発泡構造体は、ビーズをポリマー−発泡剤系のガラス転移温度または結晶融解温度以下の温度において、外部圧縮応力を受ける状態にすることにより得られる。
【００２１】
本発明の製造方法によれば、生分解性ポリマー、およびギ酸メチルを含有する発泡剤を含む膨張性であって生分解性の配合物から生分解性ポリマーの発泡構造体が調製される。この態様の一側面において、製造方法は、生分解性ポリマーを溶融し、有効量の発泡剤と混合し（例えば、溶解、含浸、または内包させ）、適当なダイを介して圧縮状態にある混合物を低圧領域に押出して発泡シートまたは発泡板を形成するか、あるいはクエンチ温度である低温領域に押出して膨張性ビーズを形成する工程を含む。この態様の他の一側面においては、生分解性ポリマーに有効量の発泡剤を溶解させることにより、膨張性ビーズが調製される。別の態様においては、発泡剤の存在下でポリマーを合成し、発泡剤をポリマー中に溶解、含浸、または内包させることにより膨張性ビーズが調製される。ポリマーはペレット形状とすることができるが、約０．０５インチ（０．１２７ｃｍ）×約０．０５インチ（０．１２７ｃｍ）のビーズまたは粒子が好ましい。膨張発泡構造体は、膨張性配合物を、ポリマー−発泡剤系のガラス転移温度または結晶融解温度近くかそれより高い温度に急加熱することにより発泡ビーズを形成して、その発泡ビーズを膨張発泡構造体として用いるか、あるいは発泡ビーズをさらに圧縮成形して所望の形状や厚みとすることにより得られる。さらに別の態様においては、膨張発泡構造体は、ビーズをポリマー−発泡剤系のガラス転移温度または結晶融解温度以下の温度において、外部圧縮応力を受ける状態にすることにより得られる。
【００２２】
本発明のもう一つの態様によれば、発泡構造体は固体であり発泡していないポリマーフィルムと積層できる。ここでフィルムを構成するポリマーは、発泡構造体のポリマーと同種のポリマーであってもよく、または異種のポリマーであってもよい。本発明の一態様によれば、フィルム／発泡体の発泡複合構造体は、生分解性の発泡構造体と被覆フィルムを含む。このフィルムを構成するポリマーは、非生分解性ポリマー、熱可塑性ポリマー、生分解性ポリマー、またはこれらの組み合わせであってよい。本発明のさらに別の態様によれば、フィルム／発泡体の複合構造体は、非生分解性の発泡構造体と被覆フィルムを含む。このフィルムを構成するポリマーは、生分解性ポリマー、非生分解性ポリマー、またはこれらの組み合わせであってよい。
【００２３】
本発明に用いられる生分解性ポリマーとしては、ポリラクチド（ＰＬＡ）とも称されるポリ乳酸；ポリ（グリコール酸）（ＰＧＡ）；ポリ（ラクチド−コ−グリコリド）（ＰＬＧＡ）；ポリ（カプロラクトン）（ＰＣＬ）；ポリ（エチレングリコール）（ＰＥＧ）；ポリ（ヒドロキシブチレート）（ＰＨＢ）、ポリ（ヒドロキシブチレート−コ−ヒドロキシバレレート）（ＰＨＢＶ）、ポリ（ブチレンスクシネート）（ＰＢＳ）、ポリ（ブチレンスクシネート−アジペート）（ＰＢＳＵＡ）、ポリ（プロピレンフマレート）（ＰＰＦ）等のポリヒドロキシアルカノエート（ＰＨＡ）；ハイブラン（Ｈｙｂｒａｎｅ）；バイオマックス（Ｂｉｏｍａｘ）；エコフレックス（Ｅｃｏｆｌｅｘ）；酢酸セルロースまたは三酢酸セルロース等の種々の程度にアセチル化されたセルロース誘導体；スターチ（例えば、とうもろこし、小麦、米、ジャガイモ、タピオカ、または他の再生可能物質由来）およびアミロースやアミロペクチンもしくはこれらの誘導体を種々の比率で含有するスターチ（アセチル化スターチ等）；ＰＬＡとエコフレックスのコポリマー（エコバイオ（Ｅｃｏｖｉｏ）とも称される）のようなＰＬＡと他の生分解性ポリマーとのコポリマー；あるいはこれらの組み合わせが挙げられる。生分解性ポリマーまたはそのブレンドは、アルケニル芳香族ポリマー（例えばポリスチレン）、アクリルポリマー（例えばポリメタクリル酸メチル）、ポリオレフィン（例えばポリエチレン、ポリプロピレン）のような従来型（非生分解性）熱可塑性ポリマーとさらに混合されてもよい。ブレンドを均一にし、かつブレンドの溶融強度を高めるために、ポリ酢酸ビニル、従来型熱可塑性ポリマーの無水マレイン酸グラフト物、アクリレートまたはイソシアネート部位を有する分子または高分子のような好適な相溶化剤を用いることができる。一般に相溶化剤は少なくとも二つの部位を有するべきである。均一で相溶したブレンドを得るために、一つの部位は生分解性ポリマーに相溶し、もう一つの部位は従来型ポリマーに相溶する。ブレンドの溶融強度は、ポリ（スルホニルアジド）、有機過酸化物、放射、および他の公知の架橋剤を使用した光架橋によっても向上できる。溶融強度を向上させるためにイソソルバイド（Ｉｓｏｓｏｒｂｉｄｅ）等の生分解性添加剤を添加することもできる。本発明の一態様によれば、生分解性ポリマーとしては、半結晶性または非晶性のＰＬＡまたはＰＨＡ、およびこれらと他の生分解性ポリマーもしくは従来型ポリマーとのブレンドが含まれる。好ましい態様においては、生分解性ポリマーとしては、ＰＬＡまたはＰＨＡ、およびこれらと他の生分解性ポリマーとのブレンドが挙げられる。
【００２４】
本発明の製造方法で得られる生分解性ポリマー発泡構造体は、好ましくは実質的に独立気泡構造であって寸法安定性の構造体である。本発明のポリマーおよび発泡剤ならびにこれらから得られる生分解性かつ低排出性の発泡体は、現存の技術に比べて多くの長所を有する。
【図面の簡単な説明】
【００２５】
【図１】図１は、本発明の一態様による押出発泡シートの製造における連続した操作全般の概略フロー図である。
【図２】図２は、本発明の一態様による膨張性ビーズの製造における連続した操作全般の概略フロー図である。
【図３】図３は、本発明の一態様による発泡ビーズおよびこれから得られる成形品の製造における連続した操作全般の概略フロー図である。
【図４】図４は、本発明の一態様による押出発泡板または厚板の製造における連続した操作全般の概略フロー図である。
【発明を実施するための形態】
【００２６】
本発明は種々の改良や変更がなされてもよく、これらにおける特定の態様が図中の例により示され、詳細が説明される。しかしながら、本発明は、開示された特別の発明に限定されるべきではなく、むしろ請求の範囲に定義された本発明の精神および範囲内において総ての改良、均等物、代替物が包含されることが理解されるべきである。
【００２７】
本発明の好ましい態様について添付の図面を参照しながら詳細に説明する。本発明の方法およびこれに付随する工程は、組成物についての詳細な説明とともに記載される。
【００２８】
ここで示される方法と組成物は、発泡ビーズ、シート、板または厚板の製造に用いられてもよい。本発明は特に、低減されたオゾン形成性すなわちオゾン層破壊係数、および無視し得る地球温暖化係数を有する発泡剤組成物に好適である。
【００２９】
本発明によれば、環境適合性の発泡剤を用いることにより安定な熱可塑性ポリマー発泡体が得られる。
【００３０】
発泡剤の有効性は、ポリマーへの溶解性、およびポリマー−発泡剤溶液が熱力学的に不安定な状態におかれた場合（例えば当該溶液が（押出物を得るための）押出機に装備されたダイから押出される場合や、発泡剤を含むポリマーが急加熱された場合等）に、ポリマー−発泡剤溶液を膨張させる能力に依存する。ポリマー−発泡剤溶液の膨張は、ポリマーのガラス転移温度Ｔｇと発泡剤の沸点Ｔｂとの差に依存する。一般に、発泡剤のポリマーへの溶解性はＴｇとＴｂの差（Ｔｇ−Ｔｂ）に依存し、その差が小さくなると溶解性は向上する。ある生分解性ポリマーのように半結晶性ポリマーの場合は、膨張性に影響を与える温度は結晶融解温度Ｔｍであり、発泡剤の溶解性に影響を与える温度は（Ｔｍ−Ｔｂ）である。揮発性とＴｂには逆の相関があるので、同じ温度と圧力における条件においては、高い揮発性の発泡剤は、低い揮発性の発泡剤に比べて低い相溶性を有すると理解される。
【００３１】
低揮発性の発泡剤と高揮発性の発泡剤を混合する等により、溶解性および膨張性を最適化した発泡性の配合物が得られる。さらには、現行のＶＯＣまたはＨＡＰ発泡剤と、同等の揮発性を有する非ＶＯＣまたは非ＨＡＰ発泡剤を混合することにより、溶解性および膨張性を犠牲にすることなく、大気排出を低減させることもできる。生分解性ポリマーを用いることにより、廃棄物の蓄積による環境への影響を低減でき、またいくつかの場合においては解消できる。
【００３２】
本発明の発泡体およびその製造方法においては、安定な生分解性ポリマー発泡体を得るために発泡剤を用いる。本発明において用いられる好ましい発泡剤としては、非ＶＯＣ、非ＨＡＰであって、かつゼロのＯＤＰおよび無視できるＧＷＰを有するギ酸メチルが挙げられる。すなわち、発泡体の製造方法およびその発泡体からＨＡＰを除去しかつスモッグの形成傾向を最小限とすることは、環境に適合するだけでなく現行の発泡剤組成物およびその製造方法における多くの不都合な点を回避できる。つまり、ギ酸メチル単独で用いること、またはギ酸メチルとこれと同等の環境特性を有する一以上の好適な発泡剤と組み合わせて用いることは、現在使用されている発泡剤にまつわる有害な環境負荷（ＯＤＰ、ＨＡＰ、ＶＯＣ、ＧＷＰ）を低減するのに有効である。
【００３３】
本発明によって発泡されうる樹脂としては、容易に加水分解され、または好気性の環境（堆肥等）および嫌気性の環境（埋め立て地等）において微生物が生分解性ポリマーを分解して主としてメタン、二酸化炭素、および水を与える生分解性ポリマーが挙げられる。好ましい生分解性ポリマーはとしては、限定されないが、ポリラクチド（ＰＬＡ）とも称されるポリ乳酸；ポリ（グリコール酸）（ＰＧＡ）；ポリ（ラクチド−コ−グリコリド）（ＰＬＧＡ）；ポリ（カプロラクトン）（ＰＣＬ）；ポリ（エチレングリコール）（ＰＥＧ）；ポリ（ヒドロキシブチレート）（ＰＨＢ）、ポリ（ヒドロキシブチレート−コ−ヒドロキシバレレート）（ＰＨＢＶ）、ポリ（ブチレンスクシネート）（ＰＢＳ）、ポリ（ブチレンスクシネート−アジペート）（ＰＢＳＵＡ）、ポリ（プロピレンフマレート）（ＰＰＦ）等のポリ（ヒドロキシアルカノエート）（ＰＨＡ）；ハイブラン（酸基、水酸基およびエステル基を有する樹枝状ポリマー）；バイオマックスおよびエコフレックス等の変性ポリステル；酢酸セルロースおよび三酢酸セルロース等の種々の程度にアセチル化されたセルロース誘導体；スターチ（例えば、とうもろこし、小麦、米、ジャガイモ、タピオカ、または他の再生可能物質由来）、アミロースやアミロペクチンもしくはこれらの誘導体を種々の比率で含むスターチ；ＰＬＡとエコフレックスのコポリマー（エコバイオ（Ｅｃｏｖｉｏ）とも称される）のようなＰＬＡと他の生分解性ポリマーとのコポリマー；あるいはこれらの組み合わせが挙げられる。スターチ誘導体の例としては、限定されないが、アセチル化スターチ、酸化スターチ、およびヒドロキシプロピル化スターチが挙げられる。これらのポリマーおよび製造業者によってある程度まで分解することが特定されている他のポリマーとのブレンドにより、好適な発泡性ブレンドを調製できる。生分解性ポリマーまたはそのブレンドは、アルケニル芳香族ポリマー（例えばポリスチレン）、アクリルポリマー（例えばポリメタクリル酸メチル）、ポリオレフィン（例えばポリエチレン、ポリプロピレン）のような従来型（非生分解性）熱可塑性ポリマーとさらに混合されてもよい。ブレンドを均一にし、かつブレンドの溶融強度を高めるために、ポリ酢酸ビニル、従来型熱可塑性ポリマーの無水マレイン酸グラフト物、アクリレートまたはイソシアネート部位を有する分子または高分子のような好適な相溶化剤を用いることができる。一般に相溶化剤は少なくとも二つの部位を有するべきである。均一で相溶したブレンドを得るために、一つの部位は生分解性ポリマーに相溶し、もう一つの部位は従来型ポリマーに相溶する。ブレンドの溶融強度は、ポリスルホニルアジド、有機過酸化物、放射、および他の公知の架橋剤を使用した光架橋によっても向上できる。溶融強度を向上させるためにイソソルバイド（Ｉｓｏｓｏｒｂｉｄｅ）等の生分解性添加剤を添加することもできる。
【００３４】
ポリマーまたはそのブレンドの機械的特性およびガスバリアー性を向上させるため、ナノクレイ、ナノファイバー、シクロデキストリン、ゼオライト（モレキュラーシーブ）、およびその他の超分子化合物等の従来の強化剤を添加することができる。
【００３５】
生分解性ポリマーおよび生分解性添加剤は、所望のレオロジー特性および機械的特性の配合物を得るために、アルケニル芳香族ポリマー（例えばポリスチレン）、アクリルポリマー（例えばポリメタクリル酸メチル）、ポリオレフィン（例えばポリエチレン、ポリプロピレン）のような従来型（すなわち非生分解性）ポリマーとさらに混合されてもよい。そのような組成物から得られた発泡体においては配合物中の生分解性成分の範囲内で分解可能となる。なお、生分解速度は、従来型プラスチックの存在によって影響を受けうる。多くの生分解性ポリマーは半結晶性であることは注意すべきことである。非晶部分は容易に生分解されるが、結晶部分の生分解速度はあまり速くない。一方、従来型ポリマーと混合されると、生分解性ポリマーは非晶状態でのみ存在しやすくなる。このため、ブレンドにおける遅い速度は相殺される。本発明の一態様によれば、生分解性ポリマーとしては、ＰＬＡまたはＰＨＡ、およびそれと他の生分解性ポリマーもしくは従来型ポリマーとのブレンドが挙げられる。好ましい態様においては、生分解性ポリマーとしては、ＰＬＡまたはＰＨＡ、およびそれと他の生分解性ポリマーとのブレンドが挙げられる。いうまでもなく、埋め立て地の中に都市型固形ごみ（ＭＳＷ）を長い間（３０年以下、または３０年より長く）滞留させておくと、生分解性ポリマーは、次第に微生物に摂取される。
【００３６】
従来型ポリマーおよび生分解性ポリマーのブレンドを含む配合物中に、ＰＣＬ、ＰＥＧ、ハイブラン（Ｈｙｂｒａｎｅ）、セルロースまたはスターチ等のように水に高い親和性を有するポリマーが少量存在すると、生分解速度の増大が促進される。水に長く接触させると、このような組成物は吸水により、まず膨潤し続いて親水性成分が浸出する。これにより、ブレンドの分解されやすい部分に微生物が到達するための空洞および経路が容易に形成される。
【００３７】
生分解性配合物に加えることができる従来型ポリマーとしては、アルケニル芳香族ポリマー、ポリオレフィン、ポリカーボネート、ポリアクリレート、およびその他のポリマーのような溶融加工が可能な熱可塑性ポリマーが挙げられる。生分解性成分は、最終生成物に求められる特性により、ポリマーブレンドに対し１〜１００％の間で変動しうる。
【００３８】
「熱可塑性ポリマー」との用語は非晶性ポリマーおよび半結晶性ポリマーの両方を含む。非晶性熱可塑性ポリマーの例としては、限定されないが、ポリスチレン、ポリカーボネート、ポリ（メチルメタクリレート）、ポリ（フェニレンオキサイド）、ポリ（ＤＬ−ラクチド）とも呼ばれるポリ（ＤＬ−乳酸）が挙げられる。半結晶性熱可塑性ポリマーの例としては、限定されないが、ポリエチレン、ポリポロピレン、シンジオタクチックポリスチレン、ポリ（エチレンテレフタレート）、ポリ（Ｄ−またはＬ−ラクチド）とも呼ばれるポリ（Ｄ−またはＬ−乳酸）が挙げられる。
【００３９】
ポリオレフィンポリマーとしては、ホモポリマーおよびこれらのブレンド、オレフィン化合物と共重合可能なオレフィンモノマーとの共重合体が挙げられる。最もよく用いられるポリオレフィンポリマーは、エチレン部位および／またはプロピレン部位を基本とする。エチレンポリマー材料は、少ない比率の非エチレンポリマーをさらに含んでいてもよい。エチレンポリマー材料としては、例えば、一以上のエチレンホモポリマー、一以上のエチレンコポリマー、一以上の各エチレンポリマーおよびコポリマーのブレンド、あるいは上記の任意のものと非エチレンポリマーのブレンドが挙げられる。組成にかかわらず、エチレンポリマー材料は、好ましくは５０ｗｔ％よりも多い、より好ましくは７０ｗｔ％より多いエチレンモノマー単位を有する。最も好ましくは、エチレンポリマー材料は完全にエチレンモノマー単位からなる。最も好ましいエチレンポリマーはポリエチレンホモポリマーである。ポリエチレンは、高密度、中密度、低密度、直鎖低密度、または超低密度タイプであってよい。低密度ポリエチレンが最も好ましい。ポリエチレンは、直鎖状、分岐状、または架橋されていてもよい。バージンポリエチレン樹脂は、工業廃棄物資源または消費財廃棄物資源からのリサイクルポリエチレンと組み合わせて用いることができ、あるいは等級外のバージンポリエチレンと組み合わせて用いることができる。
【００４０】
好適なエチレンコポリマーは、エチレンモノマー単位と、少量（好ましくは２０ｗｔ％以下）のモノエチレン系不飽和モノマー単位またはこれと共重合可能な単位から構成されうる。好適なコモノマーとしては、Ｃ１−Ｃ４アルキル酸およびエステル、イオノマー誘導体、Ｃ４−Ｃ６ジエン、およびＣ３−Ｃ９オレフィンが挙げられる。好適なコモノマーの例としては、限定されないが、アクリル酸、イタコン酸、マレイン酸、メタクリル酸、エタクリル酸、アクリル酸メチル、メタクリル酸メチル、アクリル酸エチル、酢酸ビニル、無水マレイン酸、アクリロニトリル、プロピレン、イソブチレン、およびブタジエンが挙げられる。
【００４１】
本発明に用いることのできる好適なプロピレンポリマー材料としては、プロピレンホモポリマーまたはコポリマーが挙げられる。プロピレンコポリマーとしては、プロピレンと、エチレンやＣ４−Ｃ１０ジエン等のオレフィンとのランダムおよびブロックコポリマー、ならびにプロピレンと、他の非プロピレン系の直鎖または分岐状の１−オレフィンとのランダムターポリマーが挙げられる。プロピレンポリマーとしては、一以上のプロピレンホモポリマー、一以上のプロピレンコポリマーもしくは他のオレフィンモノマーと共重合されたプロピレンコポリマー、一以上のホモポリマーとコポリマーとのブレンド、または任意のプロピレンポリマーとポリエチレン、ポリブチレン、オレフィンゴムおよびイオノマー等の非プロピレンポリマーとのブレンドが挙げられる。このようなブレンドにおけるプロピレンポリマーの含有量は、好ましくは５０ｗｔ％を超える量であり、より好ましくは７５ｗｔ％を超える量である。プロピレンポリマーの半数は、高い溶融強度を有するポリマーとすべきである。本発明に好適な種々のプロピレンポリマーとしては、限定されないが、アタクチック、イソタクチック、シンジオタクチック、および長鎖分岐ポリプロピレンが挙げられる。ポリプロピレンは直鎖状、分岐状であってもよく、または架橋していてもよい。ポリプロピレン樹脂は、さらに適切な量の消費財廃棄物または工場廃棄物からのリサイクルポリプロピレンあるいはバージンポリプロピレンの等級外品と共に用いることができる。
【００４２】
同様に、ポリイソブチレン、ポリ（４−メチル−１−ペンテン）、もしくは高級オレフィンから得られるポリマーのようなポリエチレンまたはポリプロピレン以外のオレフィンポリマーの一以上を、本発明の生分解性ポリマー発泡体とともに用いることができる。
【００４３】
「アルケニル芳香族ポリマー」との用語は、直鎖骨格に１の二重結合を有するオレフィン基と結合している芳香族基を有する芳香族炭化水素分子（例えば、スチレンまたはα−メチルスチレン、ｏ−、ｍ−、およびｐ−メチルスチレン、α−エチルスチレン、ｏ−、ｍ−、およびｐ−エチルスチレン、２，４−ジメチルスチレン、α−ビニルキシレン、ビニルトルエン等のスチレン同族体）のポリマーを含む。また、アルケニル芳香族ポリマーとしては、スチレンまたはスチレン同族体のホモポリマー（通常はポリスチレン）、スチレンのコポリマー、およびゴム強化ポリスチレン（通常は高耐衝撃性ポリスチレン、ＨＩＰＳ）が挙げられる。スチレンコポリマーに関して、コモノマーは、概して他の任意の不飽和エチレン物質であってもよい。これらのコモノマーは、例えば、ブタジエン、イソプレン等の１，３−ジエン；アクリル酸、アクリル酸メチル、アクリル酸エチル、アクリル酸ブチル、アクリル酸２−エチルヘキシル、これらに対応するメタクリル酸のエステル、アクリルアミド、メタクリルアミド、アクリロニトリル、メタクリロニトリル等のα，β−不飽和モノカルボン酸およびその誘導体である。所望により、例えばポリフェニレンオキサイドとスチレンポリマーのブレンドのような他のポリマーとスチレンのブレンドを用いることもできる。好ましくは、コポリマーは多くのポリスチレン比率、例えば５０ｗｔ％を超える量のポリスチレンを有し、より好ましくは、コポリマーは７５ｗｔ％を超える量のポリスチレンを有する。
【００４４】
ＭＳＷまたはごみ中の従来型プラスチックを減少させる一つの方法は、発泡体／フィルム複合構造体中の固体プラスチックを固体生分解性ポリマーに置き換えることである。例えばこのような構造体における内部の発泡体コアを従来型ポリマーで製造し、積層部は生分解性ポリマーまたはこれと生分解性添加剤の混合物で製造することができる。このような構造体においては、生分解性成分の生分解速度は従来プラスチックの存在により影響されない。さらに別の態様としては、生分解性ポリマーからビーズ発泡体を調製して、続いてこの予備膨張させたビーズを成形して所望の製品を調製することが挙げられる。他の形態においては、従来型プラスチックのビーズを予備膨張させ、成形する前に生分解性配合物でこれらのビーズをコートすることができる。これらの総ての複合構造体において、生分解性成分は、最終製品の所望の性能に応じて、１〜１００％の間で変動できる。
【００４５】
発泡剤は約１〜約１００ｗｔ％のギ酸メチルを含有する。一態様においては、発泡剤は１００ｗｔ％のギ酸メチルを含有する。しかしながら、他の態様においては、発泡剤は１００ｗｔ％未満のギ酸メチルを含有するブレンドであって、さらに少なくとも一つの共発泡剤を含有する。発泡剤ブレンド中に一以上の共発泡剤含ませることができる。このような共発泡剤は、物理発泡剤、化学発泡剤またはこれらの組み合わせであってよい。発泡剤ブレンドの組成は、調製される発泡構造体によって異なる。発泡構造体がシート、板もしくは厚板、または膨張性ビーズである態様においては、発泡剤ブレンドは、約１〜約１００ｗｔ％のギ酸メチルを含有する。しかしながら、発泡構造体がシート、板もしくは厚板、または膨張性ビーズである他の態様においては、発泡剤ブレンドは、約１〜約９９ｗｔ％のギ酸メチルと、少なくとも一つの共発泡剤を含有する。このような共発泡剤は、物理共発泡剤、化学共発泡剤またはこれらの組み合わせであってよい。一般に共発泡剤は、直ちに膨張するか、または純粋なギ酸メチルと同等の膨張性能を有するかのいずれかである。共発泡剤は、有機化合物または無機化合物であってよい。好ましくは、共発泡剤は非ＶＯＣである。物理共発泡剤のいくつかの限定されない例としては、無機薬剤、有機薬剤（例えば炭化水素、ハロゲン化飽和または不飽和炭化水素、エーテル、エステル、アセタール、アルカノール、カーボネート、アミンおよびケトン）、あるいはこれらの任意の組み合わせが挙げられる。
【００４６】
いくつかの好適な無機物理発泡剤としては、限定されないが、二酸化炭素、水、空気、窒素、アルゴン、キセノン、六フッ化硫黄、亜酸化窒素、アンモニア、四フッ化珪素、三フッ化窒素、三フッ化ホウ素、および三塩化ホウ素、またはこれらの任意の組み合わせが挙げられる。目下の好ましい態様においては、無機薬剤は二酸化炭素、窒素、アルゴン、空気等の無機ガスである。目下のところ好ましい無機ガスは二酸化炭素である。目下の他の好ましい一態様においては、無機薬剤は水である。
【００４７】
本発明に用いられるいくつかの有機物理発泡剤の例は、限定されないが、炭化水素、ハロゲン化炭化水素、極性基を持った流体、例えばエーテル、エステル、アセタール、カーボネート、アルカノール、アミン、ケトン、およびこれらの任意の組み合せが挙げられる。炭化水素の例としては、限定されないが、メタン、エタン、プロパン、シクロプロパン、ノルマルもしくはイソブタン、シクロブタン、ネオペンタン、ノルマルもしくはイソペンタン、およびシクロペンタン、あるいはこれらの任意の組み合わせが挙げられる。目下のところ好ましいハロゲン化飽和炭化水素としては、限定されないが、フッ化メチル、ジフロロメタン（ＨＦＣ−３２）、トリフルオロメタン（ＨＦＣ−２３）、パーフルオロメタン、クロロジフルオロメタン（ＨＣＦＣ−２２）、塩化メチレン、塩化エチル、フッ化エチル、１，２−ジフルオロエタン（ＨＦＣ−１５２）、１，１−ジフルオロエタン（ＨＦＣ−１５２ａ）、１，１，１−トリフルオロエタン（ＨＦＣ−１４３ａ）、１，１，２，２−テトラフルオロエタン（ＨＦＣ−１３４）、１，１，１，２−テトラフルオロエタン（ＨＦＣ−１３４ａ）、ペンタフルオロエタン（ＨＦＣ−１２５）、パーフルオロエタン、１，１−ジクロロ−１−フルオロエタン（ＨＣＦＣ−１４１ｂ）、１−クロロ−１，１−ジフルオロエタン（ＨＣＦＣ−１４２ｂ）、１，１−ジクロロ−２，２，２−トリフルオロエタン（ＨＣＦＣ−１２３）、および１−クロロ−１，２，２，２−テトラフルオロエタン（ＨＣＦＣ−１２４）、塩化イソプロピル、ジフロロプロパン、１，１，１−トリフロロプロパン、１，１，１，３，３−ペンタフルオロプロパン（ＨＦＣ−２４５ｆａ）、１，１，１，２，３，３−ヘキサフルオロプロパン（ＨＦＣ−２３６ｅａ）、１，１，１，２，３，３，３−ヘプタフルオロプロパン（ＨＦＣ−２２７ｅａ）、パーフルオロプロパン、２，２，４，４，４−ペンタフルオロブタン（ＨＦＣ−３６５ｍｆｃ）、パーフルオロブタン、パーフルオロシクロブタン、およびフッ化ビニル、あるいはこれらの任意の組み合わせが挙げられる。目下のところ好ましいハロゲン化不飽和炭化水素としては、限定されないが、トランス−１，２−ジクロロエチレン、１，１，１，２−テトラフルオロプロペン、および１，１，１，２，３−ペンタフルオロプロペンが挙げられる。極性基を含む流体としては、限定されないが、ジメチルエーテル、ビニルメチルエーテル、メチルエチルエーテル、ジメチルフルオロエーテル、ジエチルフルオロエーテル、およびパーフルオロテトラヒドロフラン等のエーテル；ジメチルアミン、トリエチルアミン、およびエチルアミン等のアミン；アセトンおよびパーフルオロアセトン等のケトン；ギ酸エチルおよび酢酸メチル等のエステル；メチラール等のアセタール；炭酸ジメチル等のカーボネート；エタノールおよびイソプロパノール等のアルカノール；あるいはこれらの任意の組み合わせが挙げられる。
【００４８】
化学共発泡剤は、例えば分解等の化学反応によりＣＯ２またはＮ２およびＣＯ等の無機ガスを発生する化合物である。好適な化学共発泡剤のいくつかの限定されない例としては、アゾジカルボンアミド、アゾジイソブチロニトリル、ベンゼンスルホニルヒドラジド、４，４’−オキシビス（ベンゼンスルホニルヒドラジド）、ｐ−トルエンスルホニルセミカルバジド、アゾジカルボン酸バリウム、Ｎ，Ｎ’−ジメチル―Ｎ，Ｎ’―ジニトロソテレフタラミド、トリヒドラジノトリアジン、ならびに他のアゾ、Ｎ−ニトロソ、カーボネート、およびスルホニルヒドラジドが挙げられる。加熱された際にガスに分解する、種々の酸／重カーボネート混合物が存在する。例えば、ハイドロセロール（ＨＹＤＲＯＣＥＲＯＬ（登録商標））の名称で市販されているクエン酸と重炭酸ナトリウムの混合物を化学共発泡剤として用いることができる。
【００４９】
生分解性発泡構造体を調製するために用いるポリマー配合物における発泡剤の総量は、発泡剤がポリマーに溶解する際の温度および圧力等の条件、使用される発泡剤の化学的および熱物理的性質、ならびに、発泡成形体の望ましい密度および断熱性、重量と強度の比、圧縮強度等の関連する特性に依存する。発泡性または膨張性配合物は、本明細書では発泡剤、ポリマー樹脂、添加剤を含むと定義される。約１〜約１５ｌｂ／ｆｔ３（約０．０１６〜約０．２４０ｇ／ｃｍ３）の密度を有する発泡体について、通常、配合物は約２０〜約１ｗｔ％の発泡剤を含有する。発泡構造体が溶融押出により得られる一態様においては、通常、配合物は約１８〜約１ｗｔ％の発泡剤を含有する。しかしながら発泡構造体が膨張ビーズである他の態様においては、配合物は、通常約１８〜約１ｗｔ％の発泡剤を含み、好ましくは約１０〜約２ｗｔ％の発泡剤を含み、より好ましくは約９〜約３ｗｔ％の発泡剤を含有する。
【００５０】
本発明で用いられる発泡剤は１００％のギ酸メチルを含有するか、あるいは発泡剤は９９％以下のギ酸メチルと一以上の物理共発泡剤、化学共発泡剤またはこれらの組み合わせのブレンドとすることができる。一般に、発泡剤ブレンドは１〜９９ｗｔ％のギ酸メチルを含有する。例えば、発泡剤ブレンドは約５ｗｔ％〜約７５もしくは８０ｗｔ％のギ酸メチルを、または約２０ｗｔ％〜約８０ｗｔ％のギ酸メチルを含有する。より一般的には、発泡剤ブレンドは２０もしくは２５ｗｔ％〜６０ｗｔ％のギ酸メチルを含有する。より具体的には、発泡剤ブレンドは好ましくは２０もしくは２５ｗｔ％〜５０ｗｔ％のギ酸メチルを含有する。
【００５１】
使用される場合には、一般に発泡剤ブレンドは少なくとも２０もしくは２５ｗｔ％の共発泡剤を含有する。発泡剤ブレンドはより一般的には約８０もしくは７５ｗｔ％〜約４０ｗｔ％の共発泡剤を含有する。より具体的には、発泡剤ブレンドは好ましくは約８０もしくは７５ｗｔ％〜５０ｗｔ％の共発泡剤を含有する。
【００５２】
例えば、本発明の好ましい態様によれば、発泡剤ブレンドは約３０ｗｔ％〜約５０ｗｔ％のギ酸メチルを含有し、約７０ｗｔ％〜約５０ｗｔ％の共発泡剤を含有する。
【００５３】
発泡製品の気泡形成、モルフォロジーおよび性能特性を制御するという利点ゆえに、発泡性ポリマー配合物に成核剤またはこのような薬剤の組み合わせを使用してもよい。使用される成核剤の量は所望の気泡サイズ、選択された発泡剤ブレンド、および所望の発泡密度、ならびに発泡製品の性能特性に依存する。通常、成核剤は、ポリマー樹脂配合物中、約０．０２〜約２ｗｔ％の量で添加される。
【００５４】
いくつかの考えられる成核剤は、クレイもしくはナノクレイ、タルク、シリカおよび珪藻土等のマイクロメーターからナノメータの範囲の粒径を有する小さな粒子であり、好ましくは高アスペクト比（＞２０）を有する小さな粒子形態の無機材料である。例えば、タルクは、ポリマー配合物中、約０．２５〜約２．０ｗｔ％用いることができる。成核剤の他の例としては、高い温度において分解または反応して二酸化炭素および／または窒素等のガスを放出する有機成核剤が挙げられる。一例として、ポリカルボン酸のアルカリ金属塩とカーボネートまたは重カーボネートの組み合わせが挙げられる。ポリカルボン酸のアルカリ金属塩のいくつかの例としては、限定されないが、２，３−ジヒドロキシ−ブタン二酸のモノナトリウム塩（通常、酒石酸水素ナトリウムと呼ばれる）、ブタン二酸のモノカリウム塩（通常、コハク酸水素カリウムと呼ばれる）、２−ヒドロキシ−１，２，３−プロパントリカルボン酸のトリナトリウムおよびトリカリウム塩（通常、それぞれクエン酸ナトリウム、クエン酸カリウムと呼ばれる）、およびエタン二酸のジナトリウム塩（通常、シュウ酸ナトリウムと呼ばれる）または２−ヒドロキシ−１，２，３−プロパントリカルボン酸等のポリカルボン酸のジナトリウム塩が挙げられる。カーボネートまたは重カーボネートのいくつかの例としては、限定されないが、炭酸ナトリウム、重炭酸ナトリウム、炭酸カリウム、重炭酸カリウム、および炭酸カルシウムが挙げられる。
【００５５】
本発明においては、異なる成核剤の混合物を添加することもできる。より望ましい成核剤としては、タルク、結晶シリカ、およびクエン酸と重炭酸ナトリウムの化学量論比混合物（化学量論比混合物は１〜１００％の濃度を有し、適当なポリマーを担体とする）である。タルクは担体としてまたは粉の状態で添加される。
【００５６】
所望により、本発明には難燃剤も使用することができる。難燃剤の限定されない例としては、臭素化合物、クロロパラフィンおよび他の塩素化合物、三酸化アンチモン、アルミナ三水和物が挙げられる。さらに所望により、発泡体の製造において、充填剤、着色剤、光および熱安定剤、抗酸化剤、酸捕捉剤、加工助剤、押出補助剤、ならびに発泡性添加剤を添加してもよい。
【００５７】
本発明においては、泡の崩壊を回避または阻止することを補助するために、ガス透過剤または安定性制御剤を使用できる。本発明において好適に用いられる安定性制御剤としては、Ｃｒｏｎｉｎの米国特許３，６４４，２３０に記載されている長鎖脂肪酸の部分ポリオールエステル、飽和高級アルキルアミン、および飽和高級脂肪酸アミド、Ｗａｔａｎａｂｅらの米国特許４，２１４，０５４に記載されているような高級脂肪酸の完全エステル、ならびにＫｎａｕｓらの米国特許５，７５０，５８４に記載されているようなこれらの組み合わせが挙げられる。上記した特許の内容はその総てが参照として明確に本明細書に包含される。
【００５８】
安定性制御剤として使用できる脂肪酸の部分エステルとしては、一般的な公知の表面活性剤または界面活性剤が挙げられる。好ましい界面活性剤としては、限定されないが、１２〜１８の炭素を有する脂肪酸と３〜６の水酸基を有するポリオールからなる部分エステルが挙げられる。長鎖脂肪酸とポリオール成分との部分エステルの安定性制御剤は、より好ましくは、モノステアリン酸グリセロール、ジステアリン酸グリセロールまたはこれらの混合物である。ナノクレイもしくはナノファイバー、シクロデキストリン、ゼオライト（モレキュラーシーブとしても知られている）等のガスバリアー性を有する他の薬剤、ならびに他の超分子化合物を使用してもよい。
【００５９】
本発明によれば、発泡剤をポリマーに溶解するために、任意の種々の好適な押出システムまたは当該分野における公知の他の方法を用いることができる。好適なシステムおよび方法の一例としては、例えば、個々の押出機が単軸スクリューを備える従来のタンデム式二段押出機が挙げられる。あるいは、本発明の膨張性配合物の押出しに、第一の押出機が二軸スクリューを備え第二の押出機が単軸スクリューを備えるタンデム式二段押出機を用いることもできる。適切な冷却手段を備えた単軸押出機も本発明に用いることができる。
【００６０】
本発明の一製造方法によれば、生分解性ポリマー（場合によっては従来型ポリマーまたは従来型ポリマーブレンドとの組み合わせ）はタルク等の成核剤と混合される。これらの材料は、押出機のホッパーから連続的に供給される。成分が混合、圧縮、加熱され、かつ溶融状態へ転化される際に、供給混合物は押出機のバレル内のスクリューにより前方へ搬送される。溶融状態への転化は、発泡剤が添加される領域である注入領域に到達する前に行われる。本発明の発泡剤は、ポリマーが溶融状態にある位置（すなわち供給領域を超えた位置）で、ポリマー配合物に注入することができる。発泡剤ブレンドの個々の成分は、連続的か同時のいずれか、かつ任意の順番で、独立してポリマー溶融物に注入することができる。あるいは、発泡剤ブレンドの成分を予備混合して溶融物に注入してもよい。時には、二以上の成分の均質な溶液は共沸混合物を形成しうる。この共沸混合物は、一定の圧力下で蒸留されるかまたは部分的に揮発する際に、蒸気の状態において液体の状態と同じ組成が保持される。共沸混合物は、溶液の沸点が純粋な各成分の沸点より低い場合は「最小沸点共沸混合物」であり、あるいは溶液の沸点がその各成分の沸点より高い場合は「最大沸点共沸混合物」である。一態様によれば、ブレンド中の各成分は個別に注入されるかまたは予備混合されてから注入されるかによらず、発泡剤ブレンドは最小または最大沸点共沸混合物、あるいは非共沸混合物のいずれかである。タンデム式二段押出機を用いるならば、発泡剤は第一または第二の押出機のいずれかに注入でき、あるいは、配合物のいくつかの成分は第一押出機に注入して残りの成分を第二押出機に注入することができる。
【００６１】
発泡剤の注入後、押出機中の種々の成分が連続的に混練され、ポリマーと発泡剤の均質な溶液が生成される。溶融溶液はさらなる混練を行う冷却領域に搬送される。冷却後、溶液は、溶液の発泡を妨げるかまたは阻止する温度および圧力が維持された保持領域に押出される。保持領域は、（ａ）大気圧等の低圧力領域に対して開放されている開口部を備える出口ダイ、（ｂ）保持領域において発泡性配合物を阻害することなく開口部を閉じる手段、および（ｃ）保持領域から発泡性溶液が押出されることを可能にする開口手段を有する。保持領域の例は、その全内容が参照として本願に包含されるＣｏｌｌｉｎｓの米国特許４，３２３，５２８に記載されている。保持領域を用いるかどうかにかかわらず、溶液はダイを通じて大気圧等の低圧領域に押出される。出口において押出物は大気圧かつ室温の雰囲気下で発泡させられるか、または速やかに低温度に急冷（例えば押出物と水等の熱交換流体を接触させる）されるかのいずれかである。急冷により固化された押出物は、所望により後に発泡構造体に膨張させることができる小さなビーズに切断される。
【００６２】
アセチル化セルロース誘導体、スターチおよびその誘導体、ＰＬＡ、ＰＧＡ、ＰＬＧＡ、ＰＣＬ、ＰＥＧ、ＰＨＡｓ、ハイブラン（Ｈｙｂｒａｎｅ）、バイオマックス（Ｂｉｏｍａｘ）、エコフレックス（Ｅｃｏｆｌｅｘ）、エコバイオ（Ｅｃｏｖｉｏ）およびこれらの混合物等の生分解性ポリマーを用いた一態様によれば、図１に示すとおり本発明の発泡製品（例えばシート）を押出すため、または図２に示すとおり膨張性ビーズを得るためにタンデム式二段押出機１０を用いることができる。ポリマー樹脂ペレットは一以上の添加剤（例えば成核剤）と混合されて、第一押出機１３のホッパー１１に連続的に供給される供給混合物とされる。供給混合物は発泡剤注入領域に到達する前に、混合、圧縮、加熱かつ溶融されて、第一押出機のバレル内のらせん状スクリューにより前方へ搬送される。発泡剤は位置１５で添加される。このように、本発明の発泡剤は、ポリマーが溶融状態で存在する供給領域を超えた位置で注入される。所望により、発泡剤は供給領域を超えた別の場所で注入することもできるが、その場所としては第二押出機が挙げられる。
【００６３】
発泡剤の注入後、その成分は第一押出機１３中で連続して混練される。例示の態様における第一押出機１３の出口圧力は概して約２０００〜約４０００ｐｓｉ（約１３．７９ＭＰａ〜約２７．５８ＭＰａ）の範囲である。例示の態様における第一押出機１３の出口温度は概して約３５０〜約４５０°Ｆ（約１７６．７℃〜約２３２．２℃）の範囲である。混合物は、発泡剤が溶液中に留まるのに十分な圧力で、連続的に中空アダプター区域１７を通って冷却されたタンデム式の第二押出機１９に入る。溶融混合物は、冷却された第二押出機の長さ方向を低せん断力で通過する。第二押出機では冷却と付加的な混合が行われる。例示の態様における第二押出機１９の出口圧力は概して約３００〜約１５００ｐｓｉ（約２．０７ＭＰａ〜約１０．３４ＭＰａ）の範囲である。例示の態様における第二押出機１９の出口温度は概して約２００〜約３４０°Ｆ（約９３．３〜約１７１．１℃）の範囲である。一般に、第一押出機の温度はポリマーおよび有機添加剤を溶融させかつ十分な混合を行うのに十分であるべきであるが、熱的に不安定であるポリマーの分解を引き起こすほどに高くするべきではない。第二押出機の温度および圧力は、溶融状態にある成分の溶液が均質性を保てるのに十分であるべきである。出口第二温度は、通常は、ポリマー−発泡剤系のＴｇまたはＴｍよりも若干高めに調整される。プロセスに用いるポリマーによって、温度、圧力および他の条件は異なることが理解される。用いられる具体的な条件は当業者には理解される。
【００６４】
図１に示すとおり、発泡シートを製造するために溶融体は環状ダイ２１から絞り出され、大気圧および室温の周囲条件下で引き伸ばされたバブルまたはチューブ２３の形状に膨張され、発泡したポリマーは、冷却および大きさを決定するためのドラム２５の円筒状の表面の上を引き出され、かつ裁断されてシートストック２７が形成される。シートストック２７は一以上の巻き取りリール２９により巻き取られる。さらに、発泡体の機械的性能、審美性および他の性能をより向上させるために、このようにして得られたシートは固体の非発泡ポリマーフィルムと積層してもよい。ここで、フィルムを構成するポリマーは、発泡体を構成するポリマーと同じであってもよいし、または異なっていてもよい。本発明の一態様によれば、フィルム／発泡体の複合発泡構造体は生分解性発泡構造体と被覆フィルムを有し、フィルムを構成するポリマーは非生分解性熱可塑性ポリマー、生分解性ポリマーまたはこれらの組み合わせとすることができる。本発明のさらに他の態様によれば、フィルム／発泡体の複合発泡構造体は非生分解性発泡構造体と被覆フィルムを有し、フィルムを構成するポリマーは生分解性ポリマー、非生分解性ポリマーまたはこれらの組み合わせとすることができる。
【００６５】
複合ポリマー発泡構造体のフィルムを、シートの上に、フィルムを形成するポリマーを押出成形するかフィルムを熱溶接することにより設けてもよい。フィルムは片面または両面に設けることができる。フィルムは、ロール２９で巻き取られる前にシートストック２７に製造ライン上で、あるいはシートストック２７をロール２９で巻き取り別の工程において、のいずれかで設けることができる。フィルムの厚みは概して発泡シートの１〜２５％であるが最終製品で要求される特性によって異なる。フィルムは単層または複層の構造であってよく、フィルム／発泡体の複合構造体の審美性、機械的特性およびガスバリアー性をより高めるために、例えばナノクレイのようなナノ粒子を含んでいてもよい。このようなフィルム／発泡体の複合構造体は、シートの断面方向に密度勾配が存在し表層は気泡構造を有するが表層の密度がシート中心部の発泡体の密度と異なり一体化されたスキン発泡体構造体とは異なる。
【００６６】
また、図２に示すとおり、膨張性ポリマービーズを製造するために、溶融体はストランドまたはロッドダイ２８を介して水のような熱交換流体３２を備える低温度領域３０に絞り出される。このような態様においては、溶融溶液は膨張や発泡することなしに、通常、直径約０．０５（０．１２７ｃｍ）インチのストランドに固化される。連続したストランドはチョッパー３４または他の任意の裁断機に送られ、ペレット（通常は０．０５インチ×０．０５インチ（０．１２７ｃｍ×０．１２７ｃｍ））に切断され、いわゆる膨張性ビーズ３６が形成される。ビーズ以外の形状の膨張性配合物を得るために、ストランドまたはロッドダイ以外のダイを使用することができる。
【００６７】
他の態様においては、図２に示すような連続溶融工程を用いる代わりに、発泡剤を用いて、固体状態にあるポリマーペレットを容器中の発泡剤に所望の溶解度に達するまで曝すことにより膨張性ビーズを調製できる。この飽和工程は、発泡剤の固体ペレットへの含浸を促進するためにやや昇温した温度において行うことができる。しかしながら、温度は含浸されたペレットが互いにくっつくほど高すぎるべきではない。さらに別の態様においては、発泡剤の含浸は、ポリマーに発泡剤が溶解、含浸、または取り込まれるように発泡剤存在下でポリマー合成を行うことにより達成される。
【００６８】
任意の方法で製造された膨張性ビーズは、図３のステップ２に示されるとおり、ポリマー−発泡剤系のＴｇ近傍またはＴｇより高い温度あるいはポリマー−発泡剤系のＴｍ近傍またはＴｍより高い温度に急加熱されて（例えば、含浸されたペレットを、熱を持った流体や熱い塩浴等の熱交換流体に接触させて）発泡させられる。本願に参照として包含される米国特許６，０８０，７９８に記載のとおり、含浸されたペレットはＴｍまたはＴｍより低い温度で機械的圧力（圧縮応力）を掛けて気泡の成核および成長を促すことにより発泡させられる。用いる方法にかかわらず、ビーズは速やかに膨張して発泡ビーズを形成し（ステップ２）、次に例えば周囲温度でビーズを冷却して行う等の周囲条件下での熟成を受けて（ステップ３）、空気を発泡ビーズ内に拡散させて寸法を安定させる。これらのビーズは、例えばステップ４に示すとおり、バラ詰包装材等として使用できる。また、膨張され、かつ熟成されたビーズはステップ５に示すように加熱成形により融着され、任意のさまざまな形状の製品、例えばカップ、プレート、成形された包装材、コンテナ、厚板または板に形成される。成形処理中に空気および膨張ビーズ中に残留している発泡剤がさらに膨張し、さらなる密度の減少が生じる。
【００６９】
さらに別の形態においては、図４に示すとおり、発泡性配合物はフラットダイ２０のような異なる形状のダイを通じて絞り出され、板または厚板２４の形状に膨張される。膨張している押出物２２は一連のローラー２６により前方へ移動され、板または厚板２４として現れる前にさらなる他の成形装置に導かれてもよい。
【００７０】
用いられる材料および方法により、得られる発泡製品はビーズ、シート、板、厚板等である。発泡ビーズは、さらに成形されてシート、板または厚板、あるいは種々の形状、大きさ、厚みの製品になりうる。得られた製品がシートである場合は、シートの厚みは約０．５インチ（約１．２７ｃｍ）以下とすることができる。得られた製品が板または厚板である場合は、厚みは概して約０．５インチ（約１．２７ｃｍ）以上とすることができ、好ましくは０．５インチ〜３インチ（１．２７ｃｍ〜７．６２ｃｍ）とすることができる。
【００７１】
生分解性ポリマー発泡シートの調製には環状ダイの使用が好ましい。環状ダイから押出されて得られた製品は、概して約０．５インチ（約１．２７ｃｍ）未満の厚みであり、好ましくは約０．０３０〜０．５インチ（約０．０７５〜１．２７ｃｍ）の厚みである。このような発泡シートは、特に保護包装材として有用であり、かつ折たたみ式シートまたは硬質包装用の容器等の種々の形状への加熱成形にも有用である。
【００７２】
生分解性ポリマー発泡板の調製にはフラットダイの使用が好ましい。フラットダイから押出されて得られた製品は、概して約０．５〜約３インチ（約１．２７〜約７．６２ｃｍ）の厚みである。このような板は、特に断熱材、保護緩衝材または浮揚材としての有用性を有する。使用されるダイの種類または得られる発泡体によらず、押出発泡体は、熱および／または減圧によりさらなる膨張または密度低下を受けることができる。
【００７３】
発泡ビーズ、シート、および、板または厚板は、他の形状への切断され、熱および圧力によりさらに成形または加熱成形され、あるいは当該分野で公知である所望の大きさおよび形状の製品に機械加工または形成される等して使用することができる。
【００７４】
使用される材料および方法により、得られる製品は概して約１〜約１５ｌｂ／ｆｔ３（約０．０１６〜約０．２４０ｇ／ｃｍ３）であり、熱および／または減圧による第二の膨張により達成されるさらなる密度低下を伴う。このことは通常、１．０ｌｂ／ｆｔ３（０．０１６ｇ／ｃｍ３）未満の密度が達成される発泡ビーズにおいて見られる。発泡板は、通常、約１．５〜約９．０ｌｂ／ｆｔ３（約０．０２４〜約０．１４４ｇ／ｃｍ３）の密度を有するが、発泡シートは、通常、約１．０〜約９．０ｌｂ／ｆｔ３（約０．０１６〜約０．１４４ｇ／ｃｍ３）の密度を有する。さらに本発明の好ましい一態様によれば、得られた発泡製品は実質的な独立気泡（ｃｌｏｓｅｄｃｅｌｌ）構造を有する。ここで実質的な独立気泡構造を有するとは、発泡体が８５％より多くの独立気泡を有する、より典型的には９５％より多くの独立気泡を有すると定義される。また、本発明の別の態様によれば、得られる発泡製品は、１５％以上の開放された気泡（ｏｐｅｎｅｄｃｅｌｌ）、例えば２０％、２５％、３０％以上の開放された気泡が形成されていてもよい。さらに、得られる発泡構造体は、１インチ（２．５４ｃｍ）あたり少なくとも約１０、１５、２０、２５、３０、３５、または４０個以上の気泡を有するように制御することができる。
【００７５】
本発明の発泡体は、断熱材、種々の容器および包装システム、あるいは保護包装またはフレキシブル包装材として使用できる。特に本発明の発泡シートは、例えばトレー、ボウル、プレート等の容器に加熱成形できる。一般に、押出発泡シートは硬質包装と同様にフレキシブル包装にも用いられる。押出発泡板は保護包装に、発泡ビーズはバラ詰め包装あるいはフレキシブル、保護、硬質および断熱用途向けのシートまたは板または製品に成形される。発泡シート、厚板および板に加えて、本発明では、ロッド、チューブ、成形部材等の形状とすることができる。
【００７６】
好適な製造方法、装置、設備、機器、および製造のためのシステムと同様に、本発明の発泡体の他の使用は、ＷｕらのＵＳＰ６，１３６，８７５、ＬｅＤｕｃのＵＳＰ５，１４９，４７３、ＤｕｆｆｙのＵＳＰ６，４７６，０８０、ＤｕｆｆｙのＵＳＰ６，５９９，９４６、ＨａｙａｓｈｉのＵＳＰ６，６９６，５０４、ＦｒａｎｃｉｓのＵＳ２００４／０１３２８４４、およびＨａｎｄａのＵＳ２００４／０００６１４９の米国特許および出願公開公報に開示されている。これらのそれぞれの内容は参照として本願に包含される。
【００７７】
寸法安定性は、通常、寸法の％変化で表される。寸法の％変化は、１００×（経時寸法−初期寸法）／初期寸法（ただし初期寸法は発泡後１５分以内に測定される）と等しい。本発明で得られる発泡体は、望ましくは「寸法安定性」であり、寸法安定性とは、７日経過後の発泡体の寸法が製造したばかりの発泡体の寸法から１５％より大きく変化しない、好ましくは１０％より大きく変化しない、より好ましくは５％より大きく変化しないことをいう。好ましくは本発明の発泡体の任意の方向における寸法変化は、約４％未満であり、より好ましくは約１％未満である。
【００７８】
本発明は、一以上の好ましい態様に言及したが、当業者は、本発明の精神および範囲を逸脱しない限りにおいて、これらについての多くの変更を加えることができる。これらの個々の態様およびその自明な変更は、次の特許請求の範囲で請求された発明の精神および範囲内で認められる。
【図１】
2014088562.tif 000002
【図２】
2014088562.tif 000003
【図３】
2014088562.tif 000004
【図４】
2014088562.tif 000005
【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
生分解性ポリマー、および発泡剤を含む膨張性ポリマー配合物を調製する工程と、
ここで、前記生分解性ポリマーは、ポリ乳酸（ＰＬＡ）、ポリ（グリコール酸）（ＰＧＡ）、ポリ（ラクチド−コ−グリコライド）（ＰＬＧＡ）、ポリ（カプロラクトン）（ＰＣＬ）、ポリ（エチレングリコール）（ＰＥＧ）、ポリ（ヒドロキシアルカノエート）（ＰＨＡ）、ハイブラン、変性ポリエステル、アセチル化セルロース、スターチ、スターチ誘導体、ＰＬＡと他の生分解性ポリマーとのコポリマー、またはこれらの組合せを含有し、そして、前記発泡剤はギ酸メチルを含有し、
前記配合物を膨張させ生分解性ポリマー発泡構造体を形成する工程とを含み、
前記生分解性ポリマー発泡構造体は、８５％より多くの独立気泡を有し、そして、７日経過後に１５％未満である寸法の％変化を有する、
生分解性ポリマー発泡構造体の製造方法。
【請求項２】
前記ポリマー発泡構造体はポリマー発泡板である、請求項１記載の製造方法。
【請求項３】
前記ポリマー発泡構造体はポリマー発泡シートである、請求項１記載の製造方法。
【請求項４】
前記膨張性ポリマー配合物を調製する工程は、膨張工程の前に、前記配合物から膨張性ビーズを形成する工程をさらに含む、請求項１記載の製造方法。
【請求項５】
前記膨張性ポリマー配合物を調製する工程は、下記（ａ）、（ｂ）および（ｃ）：
（ａ）  （ｉ）生分解性ポリマーを溶融し、
（ｉｉ）前記生分解性ポリマー中に有効量の発泡剤を混合して混合物とし、
（ｉｉｉ）前記混合物を低温領域に押出し、膨張性ビーズを形成する工程、
（ｂ）  生分解性ポリマー中に有効量の発泡剤を溶解する工程、
（ｃ）  発泡剤の存在下で前記生分解性ポリマーを合成する工程、
からなる群より選ばれる工程をさらに含む、請求項４記載の製造方法。
【請求項６】
前記膨張性ポリマー配合物を調製する工程は、
生分解性ポリマーを溶融し、かつ
有効量の発泡剤を生分解性ポリマーに溶解し配合物とすることを含む、
請求項１記載の製造方法。
【請求項７】
前記発泡剤は、１ｗｔ％〜９９ｗｔ％のギ酸メチルと、さらに少なくとも１つの共発泡剤を含むブレンドである、請求項１記載の製造方法。
【請求項８】
前記の少なくとも１つの共発泡剤は、炭化水素、ハロゲン化炭化水素、エステル、エーテル、アセタール、アルカノール、カーボネート、アミン、ケトン、無機薬剤、および化学発泡剤からなる群より選択される、請求項７記載の製造方法。
【請求項９】
前記の少なくとも１つの共発泡剤は、エタン、プロパン、ｎ−ブタン、イソブタン、イソペンタン、１，１−ジフルオロエタン（ＨＦＣ−１５２ａ）、１，１，１，２−テトラフルオロエタン（ＨＦＣ−１３４ａ）、トランス−１，２−ジクロロエチレン、１，１，１，３，３−ペンタフルオロプロパン（ＨＦＣ−２４５ｆａ）、ジメチルエーテル、二酸化炭素、およびこれらの任意の組み合わせからなる群より選択される、請求項８記載の製造方法。
【請求項１０】
前記発泡剤ブレンドは、ギ酸メチルと１，１，１，２−テトラフルオロエタン（ＨＦＣ−１３４ａ）を含む、請求項７記載の製造方法。
【請求項１１】
前記溶解工程の前に、少なくとも1つの非生分解性熱可塑性ポリマーを生分解性ポリマーと混合する工程をさらに含む、請求項６記載の製造方法。
【請求項１２】
前記非生分解性熱可塑性ポリマーは、アルケニル芳香族ポリマー、アクリルポリマー、ポリオレフィン、またはこれらの混合物である、請求項１１記載の製造方法。
【請求項１３】
前記溶解工程の前に、少なくとも1つの相溶化剤を生分解性ポリマーおよび非生分解性ポリマーに添加する工程をさらに含む、請求項１１記載の製造方法。
【請求項１４】
前記相溶化剤は、ポリ酢酸ビニル、従来型熱可塑性ポリマーの無水マレイン酸グラフト物、アクリレートまたはイソシアネート部位を有する分子または高分子、又はこれらの組合せを含む、請求項１３記載の製造方法。
【請求項１５】
前記溶解工程の前に、イソソルバイドを生分解性ポリマーおよび非生分解性ポリマーに添加する工程をさらに含む、請求項１１記載の製造方法。
【請求項１６】
前記の少なくとも１つの非生分解性熱可塑性ポリマーと前記生分解性ポリマーを架橋する工程をさらに含む、請求項１１記載の製造方法。
【請求項１７】
前記架橋する工程は、ポリ（スルホニルアジド）、有機過酸化物、放射またはこれらの組合せを含む、請求項１６記載の製造方法。
【請求項１８】
ナノクレイ、ナノファイバー、シクロデキストリン、ゼオライト、超分子化合物、またはこれらの組合せからなる群から選択される少なくとも１つの強化剤を添加する工程をさらに含む、請求項１記載の製造方法。
【請求項１９】
被覆フィルムを前記生分解性ポリマー発泡構造体上に設ける工程をさらに含み、前記被覆フィルムは、非生分解性熱可塑性ポリマー、生分解性ポリマーまたはこれらの組み合わせを含む、請求項１記載の製造方法。
【請求項２０】
前記被覆フィルムは生分解性ポリマー発泡構造体上に積層される、請求項１９記載の製造方法。
【請求項２１】
前記ポリマー発泡構造体は１〜１５  ｌｂ／ｆｔ３の密度を有する、請求項１記載の製造方法。
【請求項２２】
前記膨張性ポリマー配合物は１ｗｔ％〜２０ｗｔ％の発泡剤を含む、請求項１記載の製造方法。
【請求項２３】
前記膨張性ポリマー配合物は３ｗｔ％〜９ｗｔ％の発泡剤を含む、請求項１記載の製造方法。
【請求項２４】
前記発泡剤はブレンドであり、そして、少なくとも１つの、ギ酸メチルよりも高い揮発性を有する共発泡剤を含む、請求項１記載の製造方法。
【請求項２５】
前記発泡剤は、少なくとも１つの、炭化水素を含有する共発泡剤を含む、請求項1記載の製造方法。
【請求項２６】
前記発泡剤は、少なくとも１つの、二酸化炭素を含有する共発泡剤を含む、請求項1記載の製造方法。
【請求項２７】
前記発泡剤は、少なくとも１つの、イソブタンを含有する共発泡剤を含む、請求項1記載の製造方法。
【請求項２８】
生分解性ポリマー、および発泡剤を含む膨張性ポリマー配合物を調製する工程と、
ここで、前記生分解性ポリマーは、ポリ乳酸（ＰＬＡ）、ポリ（グリコール酸）（ＰＧＡ）、ポリ（ラクチド−コ−グリコライド）（ＰＬＧＡ）、ポリ（カプロラクトン）（ＰＣＬ）、ポリ（エチレングリコール）（ＰＥＧ）、ポリ（ヒドロキシアルカノエート）（ＰＨＡ）、ハイブラン、変性ポリエステル、アセチル化セルロース、スターチ、スターチ誘導体、ＰＬＡと他の生分解性ポリマーとのコポリマー、またはこれらの組合せを含有し、そして、前記発泡剤はギ酸メチルを含有し、
前記配合物を膨張させ生分解性ポリマー発泡構造体を形成する工程とを含む方法で製造される生分解性ポリマー発泡構造体であって、
８５％より多くの独立気泡を有し、そして、７日経過後に１５％未満である寸法の％変化を有する、生分解性ポリマー発泡構造体。
【請求項２９】
前記ポリマー発泡構造体はポリマー発泡板である、請求項２８記載のポリマー発泡構造体。
【請求項３０】
前記ポリマー発泡構造体はポリマー発泡シートである、請求項２８記載のポリマー発泡構造体。
【請求項３１】
前記膨張性ポリマー配合物を調製する工程は、膨張工程の前に、前記配合物から膨張性ビーズを形成することをさらに含む、請求項２８記載のポリマー発泡構造体。
【請求項３２】
前記発泡剤は、１ｗｔ％〜９９ｗｔ％のギ酸メチルと、さらに少なくとも１つの共発泡剤を含むブレンドである、請求項２８記載のポリマー発泡構造体。
【請求項３３】
前記の少なくとも１つの共発泡剤は、炭化水素、ハロゲン化炭化水素、エステル、エーテル、アセタール、アルカノール、カーボネート、アミン、ケトン、無機薬剤、および化学発泡剤からなる群より選択される、請求項３２記載のポリマー発泡構造体。
【請求項３４】
前記の少なくとも１つの共発泡剤は、エタン、プロパン、ｎ−ブタン、イソブタン、イソペンタン、１，１−ジフルオロエタン（ＨＦＣ−１５２ａ）、１，１，１，２−テトラフルオロエタン（ＨＦＣ−１３４ａ）、トランス−１，２−ジクロロエチレン、１，１，１，３，３−ペンタフルオロプロパン（ＨＦＣ−２４５ｆａ）、ジメチルエーテル、二酸化炭素、およびこれらの任意の組み合わせからなる群より選択される、請求項３３記載のポリマー発泡構造体。
【請求項３５】
前記製造方法は、少なくとも１つの非生分解性熱可塑性ポリマーを前記生分解性ポリマーと混合する工程をさらに含む、請求項２８記載のポリマー発泡構造体。
【請求項３６】
前記非生分解性熱可塑性ポリマーは、アルケニル芳香族ポリマー、アクリルポリマー、ポリオレフィン、またはこれらの混合物である、請求項３５記載のポリマー発泡構造体。
【請求項３７】
少なくとも1つの相溶化剤を生分解性ポリマーおよび非生分解性ポリマーに添加する工程をさらに含む、請求項３５記載のポリマー発泡構造体。
【請求項３８】
前記相溶化剤は、ポリ酢酸ビニル、従来型熱可塑性ポリマーの無水マレイン酸グラフト物、アクリレートまたはイソシアネート部位を有する分子または高分子、又はこれらの組合せを含む、請求項３７記載のポリマー発泡構造体。
【請求項３９】
イソソルバイドを生分解性ポリマーおよび非生分解性ポリマーに添加する工程をさらに含む、請求項３５記載のポリマー発泡構造体。
【請求項４０】
前記の少なくとも１つの非生分解性熱可塑性ポリマーと前記生分解性ポリマーを架橋する工程をさらに含む、請求項３５記載のポリマー発泡構造体。
【請求項４１】
前記架橋する工程は、ポリ（スルホニルアジド）、有機過酸化物、放射またはこれらの組合せを含む、請求項４０記載のポリマー発泡構造体。
【請求項４２】
前記製造方法は、ナノクレイ、ナノファイバー、シクロデキストリン、ゼオライト、超分子化合物、またはこれらの組合せからなる群から選択される少なくとも１つの強化剤を添加する工程をさらに含む、請求項２８記載のポリマー発泡構造体。
【請求項４３】
請求項２８記載の生分解性発泡構造体、および前記発泡体上に設けられた被覆フィルムを含み、前記被覆フィルムは、非生分解性熱可塑性ポリマー、生分解性ポリマー、またはこれらの組み合わせを含む、複合ポリマー発泡構造体。
【請求項４４】
前記ポリマー発泡構造体は１〜１５  ｌｂ／ｆｔ３の密度を有する、請求項２８記載のポリマー発泡構造体。
【請求項４５】
前記膨張性ポリマー配合物は１ｗｔ％〜２０ｗｔ％の発泡剤を含む、請求項２８記載のポリマー発泡構造体。
【請求項４６】
前記膨張性ポリマー配合物は３ｗｔ％〜９ｗｔ％の発泡剤を含む、請求項２８記載のポリマー発泡構造体。
【請求項４７】
前記発泡剤はブレンドであり、そして、少なくとも１つの、ギ酸メチルよりも高い揮発性を有する共発泡剤を含む、請求項２８記載のポリマー発泡構造体。
【請求項４８】
前記発泡剤は、少なくとも１つの、炭化水素を含有する共発泡剤を含む、請求項２８記載のポリマー発泡構造体。
【請求項４９】
前記発泡剤は、少なくとも１つの、二酸化炭素を含有する共発泡剤を含む、請求項２８記載のポリマー発泡構造体。
【請求項５０】
前記発泡剤は、少なくとも１つの、イソブタンを含有する共発泡剤を含む、請求項２８記載のポリマー発泡構造体。
【請求項５１】
前記発泡剤は、少なくとも１つの、１，１，１，２−テトラフルオロエタン（ＨＦＣ−１３４ａ）を含有する共発泡剤を含む、請求項２８記載のポリマー発泡構造体。
【外国語明細書】
2014088562000001.pdf